얻 어 진 점착제 를 , 기재 가 PET 필름 인 박리 필름 ( 1 ) 의 실리콘 이 형 처리 면 에 두께 가 50 ㎛ 가 되 도록 도포 하 고 , 이 도포 층 상 에 기재 가 PET 필름 인 박리 필름 ( 2 ) 을 첩 합한 적층 체로 하 였 다 . 이 적층 체 에 , UV 조사 ( 적산 광량 400 mJ / ㎠, 조도 1 . 8 mW / ㎠, UVV 기준 ) 을 행해 , 박리 필름 ( 1 ) , 점착제 층 , 박리 필름 ( 2 ) 이 이 순서 로 적층 된 점착 시트 ( 2 ) 를 제작 하 였 다 . 얻 어 진 점착 시트 ( 2 ) 를 3 매 이용 하 여 각 점착 시트 ( 2 ) 의 점착제 층 을 적층 하 여 두께 150 ㎛ 의 적층 점착제 층 을 준비 하 였 다 . 이 적층 점착제 층 을 이용 하 고 , 저장 탄성 률 의 측정 을 행하 였 다 . 또한 , 얻 어 진 점착 시트 ( 2 ) , 상기 에서 준비 한 전면 판 및 원편광 판 을 이용 하 여 세정 시험 W 1 및 W 2 를 행해 , 세정 횟수 를 측정 하 였 다 . 결과 를 표 1 에 나타낸다 .